(57)【要約】【課題】十分な精度で目荒らし深さを測定でき、測定及び品質判定の実施が容易な、コンクリート表面形状の品質管理装置を提供する。【解決手段】タイル張り用のコンクリート下地２０の表面２０ａの目荒し深さを管理する品質管理装置１であって、コンクリート下地２０の表面２０ａの目荒し深さを測定する深さ測定部３と、前記深さ測定部３で測定されたコンクリート下地２０の表面２０ａの目荒し深さの測定値が、予め設定した閾値未満か、該閾値以上かを判定する目荒し深さの品質判定部と、目荒し深さの品質判定結果を表示する目荒し深さの判定表示部５と、を備えていることを特徴とするコンクリート表面形状の品質管理装置１を提供する。【選択図】図１
2018080514.tif 000002
【特許請求の範囲】
【請求項１】
タイル張り用のコンクリート下地表面の目荒し深さを管理する品質管理装置であって、
コンクリート下地表面の目荒し深さを測定する深さ測定部と、
前記深さ測定部で測定されたコンクリート下地表面の目荒し深さの測定値が、予め設定した閾値未満か、該閾値以上かを判定する目荒し深さの品質判定部と、
目荒し深さの品質判定結果を表示する目荒し深さの判定表示部と、
を備えていることを特徴とするコンクリート表面形状の品質管理装置。
【請求項２】
前記閾値は、前記タイルと前記コンクリート下地表面との間で、接着界面破壊が生じる目荒し深さの限界値であることを特徴とする、請求項１に記載のコンクリート表面形状の品質管理装置。
【請求項３】
複数の前記深さ測定部を備えた、請求項１または２に記載のコンクリート表面形状の品質管理装置。
【発明の詳細な説明】
【技術分野】
【０００１】
本発明は、タイル張り用のコンクリート下地表面の目荒し深さを測定し、測定値とタイル剥離を防止できる目荒らし深さの必要限界値とを比較して、タイル剥離の有無を判定するコンクリート表面形状の品質管理装置に関する。
【背景技術】
【０００２】
建築構造物の施工において、施工現場で、コンクリートにより形成された壁の下地表面にタイルを張ることが、広く行われている。コンクリート下地に張られたタイルの剥離、剥落を防ぐため、様々な技術が開発され、実施されている。
例えば、特許文献１には、建築物の下地コンクリートの表面に接着剤で接着された仕上げタイルの剥離危険度を評価する方法が開示されている。
また、特許文献２には、裏面側が高強度コンクリートに埋設されて設けられる先付けタイルが開示されている。本先付けタイルにおいては、先付けタイル裏面から高強度コンクリート側に向かって庇状に突出する側面視凸型形状の補強体が、先付けタイルの面内上方から高強度コンクリートの鉛直荷重を受けた際に最大撓み量が発生する部位に、先付けタイル上辺に沿って水平状に設けられている。これにより、先付けタイルの高強度コンクリート表面からの剥離・剥落を防止する。
【０００３】
特許文献２は、タイルの構造を工夫してタイルの剥離を防止することを開示するものであるが、タイルではなくコンクリート下地に対して、タイルの剥離を防止する処置を施すことも行われている。例えば、コンクリート下地の表面を、超高圧水洗浄法等により目荒らしして下地処理することは周知である。
コンクリート下地からのタイルの剥離を効果的に防止するためには、コンクリート下地の目荒らし深さが一定以上でなければならないため、上記のような下地処理の後には、目荒らし深さの品質を判定することが不可欠である。一般には、目荒らし深さの品質は、予め合否判定見本を用意し、合否判定見本と実際の下地処理状況を比較することで、判定されることが多い。品質判定の結果、実際の下地処理状況が合否判定見本と同程度以上となるまで、下地処理は、繰り返し実施される。
上記のような、合否判定見本を用いた目荒らし深さの品質判定は、定量的なものではなく、人間が目視で実施するものであるため、品質判定の結果は、周囲の明るさ等の品質判定時の環境や、品質判定を実施する人間の性格等に依存する。したがって、場合によっては、合否判定見本と同等な程度に十分に、下地が処理されない可能性がある。
【０００４】
これに対し、特許文献３には、下地処理後のコンクリート表面の光沢度を光沢度計により測定し、光沢度を指標として処理後のコンクリート表面の表面粗さを定量的に評価し、管理する、コンクリート下地処理面の品質管理方法が開示されている。
特許文献３においては、光沢度を効率的にかつ精度良く測定するために、コンクリート表面の凹凸をアルミ箔等の薄い金属箔に型押しして写し取り、それを試験体としてその光沢度を光沢度計により測定することが推奨されている。すなわち、特許文献３の方法によって、精度良く表面粗さを測定しようとした場合においては、上記のようにコンクリート表面の凹凸を薄い金属箔に型押しする必要があるため、コンクリート表面の表面粗さを直接測定する場合に比べると工程が複雑であり、測定を含めた品質判定が容易ではない。
また、薄い金属箔は、型押しするために手で触っただけでもしわがよることがあるため、金属箔に、実際のコンクリート表面よりも深い凹凸が刻まれる可能性がある。すなわち、実際にはコンクリート表面の表面粗さが不十分な状態である場合においても、より深い凹凸が刻まれた金属箔に対する品質判定の結果、コンクリート表面が十分な表面粗さを持つと判定されてしまい、結果的にタイルとコンクリート下地とが十分な強度で接合されず、タイルが剥離する可能性がある。このように、特許文献３の方法においては、金属箔を使用したとしても、表面粗さの測定精度に限界がある。また、十分な精度を保つために、金属箔にしわがよらないように作業することで、測定を含めた品質判定作業に長時間を要すことになるとともに、表面粗さの合否判定に経験に基づく判定技量が必要であった。
【先行技術文献】
【特許文献】
【０００５】
【特許文献１】特開２０１２−２０８０４２号公報
【特許文献２】特許第５９０５７７５号公報
【特許文献３】特開２００９−２４４６８号公報
【非特許文献】
【０００６】
【非特許文献１】名知博司：外装タイル張り仕上げにおけるひずみ追従性に関する研究、工学院大学、博士（工学）学位論文、２００６年３月
【発明の概要】
【発明が解決しようとする課題】
【０００７】
本発明が解決しようとする課題は、十分な精度で目荒らし深さを測定でき、測定及び品質判定の実施が容易な、コンクリート表面形状の品質管理装置を提供することである。
【課題を解決するための手段】
【０００８】
本発明者らは、タイル張り用のコンクリート下地表面の目荒らし深さの品質判定方法として、コンクリート下地表面の目荒らし深さを計測できる表面輪郭度計に、予めタイルの剥離が防止できる目荒らし深さの必要限界値（閾値）を設定し、計測値と必要限界値を比較し、タイル剥離の有無を判定する機能を付加することで、建設現場で、タイル剥離の有無が直ちに判定できる点に着目し、本発明のコンクリート表面形状の品質管理装置に至った。
本発明は、上記課題を解決するため、以下の手段を採用する。すなわち、本発明は、タイル張り用のコンクリート下地表面の目荒し深さを管理する品質管理装置であって、コンクリート下地表面の目荒し深さを測定する深さ測定部と、前記深さ測定部で測定されたコンクリート下地表面の目荒し深さの測定値が、予め設定した閾値未満か、該閾値以上かを判定する目荒し深さの品質判定部と、目荒し深さの品質判定結果を表示する目荒し深さの判定表示部と、を備えていることを特徴とするコンクリート表面形状の品質管理装置を提供する。
上記のような構成によれば、コンクリート下地表面の目荒らし深さを、深さ測定部によって、コンクリート下地表面に対して直接測定しているため、金属箔への型押し等の間接的な作業により測定値の精度が損なわれることがない。したがって、十分な精度で目荒らし深さを測定できる。
また、上記のように、目荒らし深さを、金属箔への型押し等の間接的な作業を介さずに、直接測定できるため、測定を含めた品質判定作業が容易である。
また、測定結果を、予め設定した閾値と比較して品質を判定し、その結果を判定表示部に表示するため、測定に伴う目荒らし深さの品質判定作業を、測定と同時に一括して実施することが可能である。また、品質判定は、目荒らし深さの測定値と閾値との比較により、定量的に実施される。したがって、測定を含めた品質判定作業を容易に、かつ短時間であっても、確実に、実施することが可能である。
【０００９】
本発明の一態様においては、前記閾値は、前記タイルと前記コンクリート下地表面との間で、接着界面破壊が生じる目荒し深さの限界値であることを特徴とする。
上記のような構成によれば、閾値として、例えばコンクリート表面にタイルが貼り付けられたタイル張り試験体を用いたひずみ追従性試験で得られた接着界面破壊が生じる目荒し深さの限界値をデータベースとして記録しておき、コンクリート下地表面の目荒し深さの測定値以上となるように管理することで、効果的に、タイルの剥離を防止することができる。
【００１０】
別の態様においては、コンクリート表面形状の品質管理装置は、複数の前記深さ測定部を備えている。
上記のような構成によれば、コンクリート下地表面の複数の箇所において、同時に目荒らし深さを測定可能であるため、測定精度を高めるために目荒らし深さを複数の箇所で測定したい場合であっても測定操作を一度実施すればよく、したがって、測定を更に容易に実施することが可能となる。
【発明の効果】
【００１１】
本発明によれば、十分な精度で目荒らし深さを測定でき、測定及び品質判定の実施が容易な、コンクリート表面形状の品質管理装置を提供することができる。
【図面の簡単な説明】
【００１２】
【図１】本発明の実施形態によるコンクリート表面形状の品質管理装置、（ａ）は斜視図、（ｂ）は説明図である。
【図２】コンクリート表面形状の品質管理装置を構成する制御部のブロック図である。
【図３】コンクリート表面形状の品質管理装置を構成する必要目荒らし深さの閾値テーブルの実施例である。
【図４】超高圧水洗浄法による洗浄パターンの説明図である。
【図５】コンクリート表面形状の品質管理装置とレーザー変位計による目荒らし深さの測定結果の比較図である。
【図６】タイル張りコンクリート角柱試験体（ａ）は正面図、（ｂ）は平面図である。
【図７】タイル張りコンクリート角柱試験体によるタイルの圧縮軸ひずみ追従性試験で用いた実験パラメータの組合せ表である。
【図８】タイルの圧縮軸ひずみ追従性試験での圧縮荷重の加力パターン図である。
【図９】コンクリート表面の圧縮軸ひずみと熱冷繰り返し数の試験結果１（超高圧洗浄なしの試験体）を示すグラフである。
【図１０】コンクリート表面の圧縮軸ひずみと熱冷繰り返し数の試験結果２（洗浄パターン密度が低い試験体）を示すグラフである。
【図１１】コンクリート表面の圧縮軸ひずみと熱冷繰り返し数の試験結果３（標準洗浄パターンの試験体）を示すグラフである。
【図１２】タイルの圧縮軸ひずみ追従性試験に基づく、実験パラメータごとの目荒らし深さの計測値である。
【図１３】第１変形例によるコンクリート表面形状の品質管理装置、（ａ）は正面側斜視図、（ｂ）は背面側斜視図、（ｃ）は測定方法の模式図である。
【発明を実施するための形態】
【００１３】
本発明は、タイル張り用のコンクリート下地表面での必要目荒し深さについて、測定を行い、判定する品質管理装置である。詳細には、コンクリート表面形状の品質管理装置を使用して、コンクリート下地表面の目荒し深さを測定し、当該測定値とタイル剥離を防止する目荒し深さの必要限界値（閾値）と比較して、タイル剥離の有無を判定するコンクリート表面形状の品質管理装置である。
具体的には、品質管理装置は、コンクリート下地表面の目荒らし部分を対象に、当該装置を構成する筐体から１つの深さ測定部を延伸させ、コンクリート表面の目荒らし深さを測定する実施形態（図１）と、筐体から複数の深さ測定部を延伸させ、同時に複数個所の目荒らし深さを測定する第１変形例（図１３）がある。
以下、本発明の実施形態について図面を参照して詳細に説明する。
【００１４】
図１（ａ）は、本発明の実施形態におけるコンクリート表面形状の品質管理装置１の斜視図であり、図１（ｂ）は、品質管理装置１の説明図である。品質管理装置１は、タイル張り用のコンクリート下地表面の目荒し深さを管理するものである。品質管理装置１は、筐体２と、筐体２上に設けられている入力部４（４Ａ、４Ｂ、４Ｃ）、及び、判定表示部５を備えている。
筐体２は、好ましくは片手で握ることが可能な程度の大きさを有し、その一部が、図１（ａ）においては下方向Ｘに細く突出して、突出部２ａが形成されている。
【００１５】
品質管理装置１は、深さ測定部３を備えている。本実施形態においては、深さ測定部３は針状に形成されている。深さ測定部３は、品質管理装置１の非使用時においては、筐体２の内部に格納されている。品質管理装置１の使用時には、深さ測定部３は、後述するような入力部４に対する操作を受けた後述する制御部６からの指示を受信して、筐体２の突出部２ａの、先端面２ｂから突出して、突出部２ａの突出方向Ｘに向けて延伸し、深さ測定部３の先端３ａが、何らかの物体に当接した際に延伸を停止する。深さ測定部３は、この延伸が停止した際の、深さ測定部３の突出長さＬ、すなわち、突出部２ａの先端面２ｂから深さ測定部３の先端３ａまでの距離を測定し、制御部６に送信する。
図１（ｂ）に断面が示されているように、タイルが張られる前のコンクリート下地２０の表面２０ａは、タイルとコンクリート下地２０との接合強度を高めてタイルの剥離、剥落を防止するために、超高圧水洗浄法等により目荒らしがなされ、これにより凹凸が形成されている。
コンクリート下地２０の表面２０ａの凸部の先端、すなわち突端２０ｂに、筐体２の突出部２ａの先端面２ｂが当接するように、品質管理装置１が設けられ、入力部４によって深さ測定部３が突出部２ａから突出するように操作された際には、突出長さＬとして、品質管理装置１が設けられた位置における、コンクリート下地２０の表面２０ａの、突端２０ｂからの深さが測定される。
このように、深さ測定部３は、コンクリート下地２０の表面２０ａの目荒し深さを測定する。
【００１６】
入力部４は、本実施形態においてはボタンである。入力部４は、第１ボタン４Ａ、第２ボタン４Ｂ、及び、第３ボタン４Ｃを備えている。
第１ボタン４Ａは、測定開始を指示するボタンであり、これが押下されると、品質管理装置１は、深さ測定部３を突出部２ａの先端面２ｂから突出させて、目荒らし深さの測定を開始する。
第２ボタン４Ｂは、目荒らし深さの測定回数を選択するボタンである。コンクリート下地２０の凹凸の、突端２０ｂに対する最深部２０ｃの深さには、ばらつきがある。また、品質管理装置１の設置位置によっては、深さ測定部３の先端３ａが常に、コンクリート下地２０の表面２０ａの、凹凸の最深部２０ｃに到達するとは限らない。例えば、図１（ｂ）に示されるように、突端２０ｂと最深部２０ｃの間に連続する斜面２０ｄに先端３ａが当接する可能性がある。したがって、コンクリート下地２０の表面２０ａの目荒らし深さを測定する際には、異なる複数の位置において複数回、目荒らし深さを測定した上で、これらの平均値を算出し、この平均値を最終測定結果とするのが好適である。第２ボタン４Ｂによって、例えば３回、５回、９回等の、測定回数が選択される。
第３ボタン４Ｃは、測定対象となるコンクリート下地２０のコンクリート強度や、超高圧水洗浄法による洗浄パターン等を選択するボタンである。後述するように、目荒らし深さの測定結果は、予め設定された閾値と比較されて、目荒らし深さの品質が判定される。タイルの剥離、剥落のし難さの程度は、コンクリート下地２０のコンクリート強度や、超高圧水洗浄法による洗浄パターン等の外的要因に依存するため、品質判定の基準となる閾値は、本実施形態においては、これらの外的要因に依存して異なっている。すなわち、第３ボタン４Ｃによって、外的要因が選択されることにより、品質判定に使用される適切な閾値が選択される。
入力部４において設定した入力値は、筐体２内に格納された制御部６に送信される。
【００１７】
品質管理装置１は、図１には図示されない、制御部６を内部に備えている。制御部６は、品質管理装置１の動作を制御するものであり、筐体２内に格納された、半導体集積回路等によって実現されている。図２に、制御部６のブロック図を示す。制御部６は、閾値設定部７、閾値テーブル８、閾値算出部９、深さ算出部１０、及び、品質判定部１１を備えている。
【００１８】
まず、図３を用いて、コンクリート下地表面の必要目荒らし深さの閾値テーブル８を説明する。図３は、閾値テーブル８の実施例である。閾値は、タイルとコンクリート下地２０の表面２０ａとの間で、接着界面破壊が生じる目荒し深さの限界値である。上記のように、タイルの剥離、剥落のし難さの程度は、コンクリート下地２０のコンクリート強度や、超高圧水洗浄法による洗浄パターン等の外的要因に依存するため、これらの外的要因に応じて、異なる閾値が、テーブルとして設定されている。
「超高圧水洗浄」の項目は、超高圧水洗浄法による洗浄パターンの種別を示している。図４は、超高圧水洗浄法による洗浄パターンの説明図である。図４（ａ）の洗浄パターンにおいては、線状に、超高圧水洗浄法による洗浄がなされており、図３の「洗浄パターン」が「線状」で、「目荒らし密度」が「標準型」の項目に相当する。図４（ｂ）の洗浄パターンにおいては、図４（ａ）と同様に線状だが、洗浄量が図４（ａ）よりは少なくなっており、図３の「洗浄パターン」が「線状」で、「目荒らし密度」が「低密度型」の項目に相当する。図４（ｃ）の洗浄パターンにおいては、らせん状に洗浄がなされており、図３の「洗浄パターン」が「らせん状」で、「目荒らし密度」が「標準型」の項目に相当する。図４（ｄ）の洗浄パターンにおいては、図４（ｃ）と同様にらせん状だが、洗浄量が図４（ｃ）よりは少なくなっており、図３の「洗浄パターン」が「らせん状」で、「目荒らし密度」が「低密度型」の項目に相当する。
ここでいう、目荒らし密度の標準型とは、コンクリート表面の切削痕が１０ｍｍ角の桝目入りプラスチック計測シートを用いて計測した際、１０ｍｍ角の桝目の中に１つ以上の明確に確認できる目荒らし密度とした。よって、切削痕が１０ｍｍ角の桝目の中に存在しない場合は、低標準型の目荒らし密度とした。
「コンクリート圧縮強度」の項目は、コンクリート圧縮強度による種別を示しており、本実施形態においては、「３２．１Ｎ／ｍｍ２」、「３４．２Ｎ／ｍｍ２」、及び、「６０．６Ｎ／ｍｍ２」の３種類のコンクリート強度に関して、それぞれ閾値が設定されている。
図３中の、「超高圧水洗浄」の各項目と「コンクリート圧縮強度」の各項目の交差位置に示されている数値が、該当する超高圧水洗浄法による洗浄パターンとコンクリート圧縮強度が選択された場合における閾値である。例えば、「超高圧水洗浄」が「線状」で「標準」であり、「コンクリート圧縮強度」が「３２．１Ｎ／ｍｍ２」の場合の閾値は、２５７．１μｍである。
【００１９】
図２に示されている閾値設定部７は、目荒らし深さの測定と品質判定の前に、予め、閾値テーブル８内に、閾値を設定する。閾値は、入力部４によって、手入力で設定されても構わない。あるいは、品質管理装置１の備える図示されない通信部等を介して、図３に示される閾値テーブル８自体を、品質管理装置１の外部から受信し、制御部６内に保存することにより、閾値が設定されても構わない。
【００２０】
閾値算出部９は、入力部４、特に第３ボタン４Ｃにより入力された、測定対象となるコンクリート下地２０のコンクリート強度や、超高圧水洗浄法による洗浄パターン等に関する情報を受信する。この、受信した情報を基に、閾値算出部９は閾値テーブル８から、測定対象に最も適した閾値を算出する。
図３に示されるように、特にコンクリート強度の項目においては、閾値テーブル８に、測定対象となるコンクリート下地２０のコンクリート強度に合致する欄が、必ずしもあるとは限らない。このような場合に、閾値算出部９は、閾値テーブル８に登録されている、測定対象となるコンクリート下地２０のコンクリート強度に近い前後の、２つのコンクリート強度値に関して、それらの間のコンクリート強度値を例えば線形に補完する数式を立式し、これを基に、測定対象となるコンクリート下地２０のコンクリート強度に相当する閾値を算出する。
【００２１】
具体的には、図３は、タイル後張りコンクリート角柱試験体を使用したタイルの圧縮軸ひずみ追従性試験（後述）によるコンクリート下地表面の必要目荒らし深さの閾値テーブルの実施例である。閾値は、本発明のコンクリート表面形状の品質管理装置で計測された荒らし深さ（μｍ）であり、３種類のパラメータにて閾値テーブルが構成される。第１パラメータはコンクリート圧縮強度で、その範囲は３２.１Ｎ／ｍｍ２〜６０.６Ｎ／ｍｍ２であり、第２パラメータは超高圧水洗浄の洗浄パターンで、線状タイプ、またはらせん状タイプであり、第３パラメータは超高圧水洗浄による目荒らし密度で、標準型、または低密度型に分類される。表中の網掛け部分は、タイル剥離を生じた各パラメータを組み合わせた目荒らし深さの実施例であり、表中の閾値を確保してもタイル剥離が発生する。今後、追加試験が必要である。
よって、コンクリート強度をパラメータとする閾値は、コンクリート強度が３２.１Ｎ／ｍｍ２〜６０.６Ｎ／ｍｍ２の範囲内では各閾値を内挿し、３２.１Ｎ／ｍｍ２以下では３２.１Ｎ／ｍｍ２の閾値を参照し、６０.６Ｎ／ｍｍ２以上では６０.６Ｎ／ｍｍ２の閾値を参照した。
例えば、図３に示される閾値テーブル８に関し、超高圧水洗浄を線状で標準の洗浄パターンで、コンクリート強度が３４．２Ｎ／ｍｍ２と６０．６Ｎ／ｍｍ２の中間の４７．４Ｎ／ｍｍ２の値で洗浄した場合においては、閾値算出部９は、３４．２Ｎ／ｍｍ２の場合の閾値２０１．４μｍと、６０．６Ｎ／ｍｍ２の場合の閾値２１０．６μｍの中間の値である２０６．０μｍを、閾値として算出する。
閾値算出部９は、上記のようにして算出した閾値を、後述する品質判定部１１へ送信する。
【００２２】
深さ算出部１０は、入力部４、特に第２ボタン４Ｂにより入力された、目荒らし深さの測定回数を受信する。
深さ算出部１０は、深さ測定部３に、コンクリート下地２０の表面２０ａの目荒し深さを測定するよう指示を送信し、深さ測定部３から、測定結果を受信する。
深さ算出部１０は、測定指示の送信と測定結果の受信を、指定された測定回数分だけ繰り返し、指定された測定回数分の目荒らし深さの測定値を内部に保存する。その後、深さ算出部１０は、保存した測定回数分の測定値の平均値を算出し、次に説明する品質判定部１１へ送信する。
【００２３】
品質判定部１１は、閾値算出部９から閾値を、深さ算出部１０から測定値の平均値を、それぞれ受信する。
品質判定部１１は、これらの値を比較する。すなわち、品質判定部１１は、深さ測定部３で測定されたコンクリート下地２０の表面２０ａの目荒し深さの測定値が、より厳密には、深さ算出部１０が算出した測定値の平均値が、予め設定した閾値未満か、閾値以上かを判定する。
上記のように、閾値は、タイルとコンクリート下地２０の表面２０ａとの間で、接着界面破壊が生じる目荒し深さの限界値である。したがって、品質判定部１１は、測定値が閾値未満である場合は、目荒らし深さが十分ではなく、十分な目荒らし深さが得られるように更なる超高圧水洗浄が必要であると判断し、閾値以上である場合は、タイルの剥離、剥落を防止できる程度に目荒らし深さは十分深く、超高圧水洗浄を終了してよいと判断する。
品質判定部１１は、この判定結果を、判定表示部５へ送信する。
【００２４】
判定表示部５は、液晶ディスプレイ等の表示装置である。判定表示部５は、品質判定部１１から判定結果を受信して、表示する。
上記のような品質管理装置１の、特に深さ測定部３は、例えば、一般に表面輪郭ゲージ等と称される、携帯型の表面輪郭測定器を基にして製作されてもよい。
【００２５】
次に、コンクリート表面形状の品質管理装置１を使用した、コンクリート表面を目荒らしする方法を、図１と図２を用いて説明する。
【００２６】
まず、目荒らし深さの測定と品質判定の前に、閾値設定部７によって、予め閾値テーブル８内に閾値を設定する。
次に、作業者は、入力部４、特に第３ボタン４Ｃにより、測定対象となるコンクリート下地２０のコンクリート強度や、超高圧水洗浄法による洗浄パターン等に関する情報を入力する。入力された情報は、制御部６の閾値算出部９に送信される。閾値算出部９は、これらの情報を受信し、受信した情報を基に、閾値テーブル８から、測定対象に最も適した閾値を算出する。閾値算出部９は、算出した閾値を、後述する品質判定部１１へ送信する。
更に、作業者は、入力部４、特に第２ボタン４Ｂにより、目荒らし深さの測定回数を選択する。入力された情報は、制御部６の深さ算出部１０に送信される。
【００２７】
その後、作業者は、筐体２の突出部２ａの先端面２ｂを、タイルが張られる前のコンクリート下地２０の表面２０ａに当接させて、入力部４、特に第１ボタン４Ａを押下する。すると、深さ算出部１０は、深さ測定部３に、コンクリート下地２０の表面２０ａの目荒し深さを測定するよう指示を送信する。深さ測定部３は、深さ算出部１０からの指示を受信して、筐体２の突出部２ａの、先端面２ｂから突出して、突出部２ａの突出方向Ｘに向けて延伸し、深さ測定部３の先端３ａが、コンクリート下地２０の表面２０ａに当接すると、延伸を停止する。深さ測定部３は、この延伸が停止した際の、深さ測定部３の突出長さＬを測定し、深さ算出部１０に送信する。深さ算出部１０は、深さ測定部３から、測定結果を受信し、目荒らし深さの値として内部に保存する。
この測定の後に、作業者は、筐体２の突出部２ａの先端面２ｂを、コンクリート下地２０の表面２０ａの、前回の測定位置とは異なる位置に当接させて、当該位置における目荒らし深さを、上記と同様に測定する。作業者は、この測定作業を、コンクリート下地２０の表面２０ａ上の測定位置を変えながら、第２ボタン４Ｂにより選択した測定回数分だけ実施する。結果として、深さ算出部１０の内部には、コンクリート下地２０の表面２０ａの互いに異なる位置における、第２ボタン４Ｂにより選択した測定回数分の目荒らし深さの測定値が保存されている。
測定作業が終了した後、深さ算出部１０は、保存された測定回数分の測定値の平均値を算出し、品質判定部１１へ送信する。
【００２８】
品質判定部１１は、閾値算出部９から閾値を、深さ算出部１０から測定値の平均値を、それぞれ受信する。
品質判定部１１は、これらの値を比較する。すなわち、品質判定部１１は、深さ測定部３で測定されたコンクリート下地２０の表面２０ａの目荒し深さの測定値が、予め設定した閾値未満か、閾値以上かを判定する。品質判定部１１は、測定値が閾値未満である場合は、目荒らし深さが十分ではなく、十分な目荒らし深さが得られるように更なる超高圧水洗浄が必要であると判断し、閾値以上である場合は、タイルの剥離、剥落を防止できる程度に目荒らし深さは十分深く、超高圧水洗浄作業を終了してよいと判断する。
品質判定部１１は、この判定結果を、判定表示部５へ送信する。
判定表示部５は、品質判定部１１から判定結果を受信して、表示する。
作業者は、判定表示部５の判定結果を参照し、超高圧水洗浄作業を終了してよい旨の判断が表示されている場合は、超高圧水洗浄作業を終了する。そうでない場合には、十分な目荒らし深さが得られて判定表示部５に超高圧水洗浄作業を終了してよい旨の判断が表示されるまで、作業者は、超高圧水洗浄作業と品質管理装置１による目荒らし深さの測定を、繰り返して実施する。
【００２９】
既に説明したような、コンクリート表面形状の品質管理装置１、及び、コンクリート表面形状の品質管理装置１を使用したコンクリート表面を目荒らしする方法において、判定表示部５に適切な判定結果を表示するためには、品質管理装置１が十分な測定精度を備えており、及び、目荒らし深さの品質判定の基準となる閾値が適切に決定されている必要がある。以下、品質管理装置１の測定精度と、適切な閾値の決定について説明する。
【００３０】
品質管理装置１の測定精度に関しては、コンクリート表面の状況を正確に観測可能なレーザー変位計による測定結果と、品質管理装置１による測定結果を比較した。
具体的には、超高圧水洗浄を施したコンクリート下地表面を、レーザー変位計で測定し、ＪＩＳ  Ｂ  ０６０１（製品の幾何特性仕様（ＧＰＳ）−表面性状：輪郭曲線方式−用語、定義及び表面性状パラメータ）に規定されている算術平均粗さＲａ（μｍ）を算出した。同時に、品質管理装置１を用いて、超高圧水洗浄を施したコンクリート下地表面の目荒らし深さ（μｍ）を、１５の異なる位置において測定し、その平均値を算出した。その後、算術平均粗さＲａ（μｍ）と、目荒らし深さの平均値の相関を求めた。
図５に、複数の試験体に関する両者の測定結果をプロットしたグラフを示す。横軸、すなわちｘ軸が、レーザー変位計により測定した算術平均粗さＲａ（μｍ）であり、縦軸、すなわちｙ軸が、品質管理装置１により測定した目荒らし深さ（μｍ）である。これらの値の相関係数ｒは０．８６５となっており、両者は互いに相関が高く、すなわち、品質管理装置１によりコンクリート下地の目荒らし深さを、レーザー変位計に相当する、十分な精度で測定できることがわかった。
図５において、線４０は、プロットされた全測定結果の中央位置に設けられたものであり、次式で表される。
【００３１】
（数１）
ｙ＝１．１９６３ｘ          …（１）
【００３２】
次に、適切な閾値を決定する方法を説明する。
本実施形態においては、コンクリート表面にタイルが貼り付けられたタイル張り試験体を用いてひずみ追従性試験を実施し、この結果を基に、閾値が決定されている。図６（ａ）に、試験体３０の正面図を、図６（ｂ）に、試験体３０の平面図を、それぞれ示す。
試験体３０は、以下の手順で製作した。まず、１００×１００×４００ｍｍの型枠にコンクリート３３を打ち込み、所定の材齢が経過した後、超高圧水洗浄法によってコンクリート３３の表面３３ａを目荒しした。その後、吸水調整材を塗布して２週間養生し、張付けモルタル３１を介してモザイクタイル張りでタイル３２を張った。
コンクリート３３の表面３３ａと、タイル３２表面には、ひずみゲージ３４を設置した。
試験体３０としては、図７に示される種類のものを用意した。「超高圧水洗浄」の、「洗浄パターン」、「目荒らし密度」の項目は、図３を用いて説明した閾値テーブル８と同様である。「洗浄パターン」が「無」の項目は、目荒らしがなされない試験体を示している。「超高圧水洗浄」の、「圧力（ＭＰａ）」の項目は、超高圧水洗浄における水の吐出圧である。「試験体数」の項目には、各仕様に準じた試験体の本数が記載されている。タイル３２張りの直後にひずみ追従性試験を実施する試験体については「初期」の項目に、タイル３２張りの後に次に説明するような冷熱繰り返し試験を実施し、その後ひずみ追従性試験を実施する試験体については「冷熱繰り返し」の項目に、それぞれ分類されて試験体数が数えられている。
【００３３】
上記のように、一部の試験体３０に関しては、タイル３２張りの後に、冷熱繰り返し試験を実施し、その後ひずみ追従性試験を実施している。
冷熱繰り返し試験は、日本建築仕上学会規格Ｍ−１０１（セメントモルタル塗り用吸水調整材の品質基準）の熱冷繰り返し抵抗性試験に準じたものである。試験体３０に対する、７０℃の環境下での１０５分間の赤外線ランプの照射と、続く１５分間の６ｌ／ｍｉｎの散水速度での散水を１サイクルとし、この１サイクルの試験を、３００サイクル、または、６００サイクル繰り返した。
【００３４】
上記のように製作された各試験体３０に対し、図６（ａ）における上下方向に３ＭＮ試験機を用いて圧縮する、加力試験を実施した。荷重速度は、毎秒３ＫＮ程度とした。図８に、試験体３０への加力手順を説明するグラフを示す。
図８に示されるように、徐々に圧縮荷重を増加させ、コンクリート表面の圧縮軸ひずみが２００μに達した後に圧縮荷重を低減させるサイクルを、３回繰り返して、打診によりタイル仕上げ面の剥離状況を検査する。その後、徐々に圧縮荷重を増加させ、コンクリート表面の圧縮軸ひずみが４００μに達した後に圧縮荷重を低減させるサイクルを、３回繰り返して、タイル仕上げ面の剥離状況を検査する。更に、徐々に圧縮荷重を増加させ、コンクリート表面の圧縮軸ひずみが６００μに達した後に圧縮荷重を低減させるサイクルを、３回繰り返して、タイル仕上げ面の剥離状況を検査する。最後に、再度、圧縮荷重を増加させ、タイル３２に浮きが発生するまで、あるいは、圧縮荷重がコンクリート圧縮強度に達する手前まで加力し、タイル３２に剥離が発生した時のコンクリート表面の圧縮軸のひずみを、ひずみゲージ３４によって測定した。
【００３５】
図９は、コンクリート下地２０の表面２０ａに対して超高圧水洗浄を実施せずに、タイル３２を張った試験体３０に対して、ひずみ追従性試験を実施した結果を示すグラフである。横軸は、冷熱繰り返し試験のサイクル数であり、縦軸は、ひずみ追従性試験においてひずみゲージ３４によって測定されたコンクリート表面の圧縮軸ひずみの値である。図９において、線５０、５１、５２は、それぞれ、コンクリート強度が３２．１Ｎ／ｍｍ２、３４．２Ｎ／ｍｍ２、及び、６０．６Ｎ／ｍｍ２の場合のグラフである。
例えば、線５２上の点５２ａは、コンクリート強度が６０．６Ｎ／ｍｍ２の、コンクリート下地２０の表面２０ａに対して超高圧水洗浄を実施せずに、タイル３２を張った試験体３０に対して、タイル３２張りの後に冷熱繰り返し試験を実施せずに、ひずみ追従性試験を実施した場合を示している。また、例えば、線５１上の点５１ｂは、コンクリート強度が３４．２Ｎ／ｍｍ２の、コンクリート下地２０の表面２０ａに対して超高圧水洗浄を実施せずに、タイル３２を張った試験体３０に対して、タイル３２張りの後に冷熱繰り返し試験を３００サイクル実施して、ひずみ追従性試験を実施した場合を示している。
【００３６】
図１０は、コンクリート下地２０の表面２０ａに対して、目荒らし密度が低密度による超高圧水洗浄を実施して、タイル３２を張った試験体３０に対して、ひずみ追従性試験を実施した結果を示すグラフである。横軸、縦軸は、図９と同様である。図１０において、線６０、６１、６２は、それぞれ、コンクリート強度が３２．１Ｎ／ｍｍ２、３４．２Ｎ／ｍｍ２、及び、６０．６Ｎ／ｍｍ２の場合に、洗浄パターンが線状となるように超高圧水洗浄を実施した場合のグラフであり、線６３、６４、６５は、それぞれ、コンクリート強度が３２．１Ｎ／ｍｍ２、３４．２Ｎ／ｍｍ２、及び、６０．６Ｎ／ｍｍ２の場合に、洗浄パターンがらせん状となるように超高圧水洗浄を実施した場合のグラフである。
【００３７】
図１１は、コンクリート下地２０の表面２０ａに対して、目荒らし密度が標準型で超高圧水洗浄を実施して、タイル３２を張った試験体３０に対して、ひずみ追従性試験を実施した結果を示すグラフである。横軸、縦軸は、図９と同様である。図１１において、線７０、７１、７２は、それぞれ、コンクリート強度が３２．１Ｎ／ｍｍ２、３４．２Ｎ／ｍｍ２、及び、６０．６Ｎ／ｍｍ２の場合に、洗浄パターンが線状となるように超高圧水洗浄を実施した場合のグラフであり、線７３、７４、７５は、それぞれ、コンクリート強度が３２．１Ｎ／ｍｍ２、３４．２Ｎ／ｍｍ２、及び、６０．６Ｎ／ｍｍ２の場合に、洗浄パターンがらせん状となるように超高圧水洗浄を実施した場合のグラフである。
【００３８】
図１２は、図９、図１０、図１１のひずみ追従性試験を実施した試験体３０に対し、品質管理装置１によって測定されたコンクリート下地表面の目荒らし深さをまとめた表である。
「超高圧水洗浄」の項目は、超高圧水洗浄法による洗浄パターンの種別を示している。「洗浄パターン」、「目荒らし密度」の項目は、図３と同様である。「超高圧水洗浄」の項目が「無」と示されている項目は、図９、すなわち、コンクリート下地２０の表面２０ａに対して超高圧水洗浄を実施せずに、タイル３２を張った試験体３０に対して、ひずみ追従性試験を実施した結果に相当する。「圧力」の項目は、超高圧水洗浄法における吐出圧を示すもので、１５０ＭＰａ〜２００ＭＰａの水圧を示す。
「サイクル数」の項目は、冷熱繰り返し試験のサイクル数を示している。
【００３９】
例えば、図９における線５２上の点５２ａは、コンクリート強度が６０．６Ｎ／ｍｍ２の、コンクリート下地２０の表面２０ａに対して超高圧水洗浄を実施せずに、タイル３２を張った試験体３０に対して、タイル３２張りの後に冷熱繰り返し試験を実施せずに、ひずみ追従性試験を実施した場合であるから、これに相当する試験体３０の品質管理装置１による目荒らし深さの測定結果は、３５．１μｍであったことがわかる。ちなみに、この場合においては超高圧水洗浄は実施されていないため、上記の値は、コンクリート下地２０の表面２０ａがもともと備えていた凹凸の程度を示すものである。
また、同様に、図１１における線７５上の点７５ｃは、コンクリート強度が６０．６Ｎ／ｍｍ２の、コンクリート下地２０の表面２０ａに対して、洗浄パターンがらせん状となるように標準程度に超高圧水洗浄を実施した試験体３０に対して、タイル３２張りの後に６００サイクルの冷熱繰り返し試験を実施した後に、ひずみ追従性試験を実施した場合であるから、これに相当する試験体３０の品質管理装置１による目荒らし深さの測定結果は、１８３．５μｍであったことがわかる。
また、表中の網掛け部分は、タイル剥離を生じた各パラメータを組み合わせた目荒らし深さの実施例であり、表中の閾値を確保してもタイルに剥離が発生した。よって、本ひずみ追従性試験結果より、超高圧水洗浄を行わない状態で、コンクリート面に後張りしたタイルは、一定期間経過した後に剥離する可能性が高いことが確認できた。また、コンクリート強度が６０．６Ｎ／ｍｍ２のコンクリートにおいては、目荒らし密度が低密度型に相当するように、コンクリート表面の切削痕が少ないと、タイルが剥離する可能性が高いことが確認できた。
【００４０】
上記のように図１２としてまとめられた表から、超高圧水洗浄が実施され、なおかつ、冷熱繰り返し試験のサイクル数が６００の結果のみを抜粋したものが、図３に示される閾値テーブル８である。すなわち、図３の閾値テーブル８を使用することにより、例えば、コンクリート強度が６０．６Ｎ／ｍｍ２の、コンクリート下地２０の表面２０ａに対して、洗浄パターンがらせん状となるように標準程度に超高圧水洗浄を実施する場合においては、１８３．５μｍを閾値としてこれ以上の目荒らし深さとなるように、超高圧水洗浄を実施すればよいことがわかる。図１１に示される対応する点７５ｃは、ｙ軸において、１３００μ程度の位置に示されているため、上記のような超高圧水洗浄の実施により、１３００μ程度のひずみに耐えられるように、タイル３２を張ることができる。
【００４１】
ここで、図９、図１０、図１１においては、コンクリート表面の圧縮軸ひずみが、例えば５００μの位置に、一点鎖線で示された線Ｔが設けられている。線Ｔは、非特許文献１の研究成果に基づき、コンクリートと貼付モルタルとの界面、及び貼付モルタルとタイル裏面との界面にて剥離が認められず、ひずみ追従性に優れていると判断されているコンクリートの圧縮軸ひずみである５００μに設定した。コンクリート表面の圧縮軸ひずみが線Ｔに達していない、すなわち、線Ｔよりも下に位置する実験結果、例えば図１０における点６２ｃ等に関し、図３、図１２において対応する目荒らし深さの測定値及び閾値、例えば３５．０μｍの値は、模様を付けて示されている。このような、ひずみ追従性試験の結果が一定の値よりも低くなった、例えば点６２ｃのような場合においては、目荒らし深さが３５．０μｍより十分に深くなるようにした試験体３０を再度作成し、ひずみの結果がより適切に、すなわち、５００μ以上の値となるまで試験を繰り返して、適切な閾値を決定するのが望ましい。
よって、コンクリート表面の圧縮軸ひずみと冷熱繰り返し試験のサイクル数との関係（図９〜図１１）において、縦軸に示すコンクリート表面の圧縮軸ひずみは、タイルに剥離が発生した時のコンクリートの圧縮軸ひずみであり、コンクリート表面の圧縮軸ひずみが線Ｔより下回る試験体は耐剥離性能が低いと判断される。
【００４２】
次に、上記のコンクリート表面形状の品質管理装置１の効果について説明する。
【００４３】
上記のような構成によれば、コンクリート下地２０の表面２０ａの目荒らし深さを、深さ測定部３によって、コンクリート下地２０の表面２０ａに対して直接測定しているため、金属箔への型押し等の間接的な作業により測定値の精度が損なわれることがない。したがって、十分な精度で目荒らし深さを測定できる。
また、上記のように、目荒らし深さを、金属箔への型押し等の間接的な作業を介さずに、直接測定できるため、測定を含めた品質判定作業が容易である。
また、測定結果を、予め設定した閾値と比較して品質を判定し、その結果を判定表示部５に表示するため、測定に伴う目荒らし深さの品質判定作業を、測定と同時に一括して実施することが可能である。また、品質判定は、目荒らし深さの測定値と閾値との比較により、定量的に実施される。したがって、測定を含めた品質判定作業全体を短時間に、かつ目荒らし深さに関する判定技量を要することなく、確実に、実施することが可能である。
【００４４】
また、閾値として、上記のように、コンクリート表面にタイル３２が貼り付けられたタイル張り試験体３０を用いたひずみ追従性試験で得られた接着界面破壊が生じる目荒し深さの限界値を、図３に示される閾値テーブル８のようなデータベースとして記録しておき、コンクリート下地２０の表面２０ａの目荒し深さを閾値以上となるように管理することで、タイル３２の剥離を防止することができる。
また、上記のように、図３に示される閾値テーブル８は、図１２として示されるひずみ追従性試験による試験結果から、冷熱繰り返し試験を６００サイクル繰り返した結果を抜粋したものであり、この閾値に基づいて、目荒らし深さの品質が判定される。したがって、タイル３２を張った直後だけではなく、経年後においても確実にタイル３２の剥離を防止することができる。
【００４５】
また、レーザー変位計を用いると、上記のように、コンクリート表面の状況を正確に観測することはできるものの、レーザー変位計は携帯が容易ではない大きさを有しているため、タイル張りの現場にレーザー変位計を持ち出して、レーザー変位計によってコンクリート表面の目荒らし深さを測定するのは難しい。これに対し、上記の品質管理装置１においては、構造が簡潔であり携帯可能な大きさに製作することが可能であるため、タイル張りの現場に携帯し、現場においてコンクリート表面の目荒らし深さを測定するのに好適である。すなわち、品質管理装置１によれば、場所を問わずに、高い精度で目荒らし深さを測定することが可能である。
【００４６】
（実施形態の第１変形例）
次に、図１３を用いて、上記実施形態として示したコンクリート表面形状の品質管理装置１の第１変形例を説明する。図１３（ａ）は、本第１変形例における品質管理装置８０の正面側斜視図、図１３（ｂ）は品質管理装置８０の背面側斜視図、及び、図１３（ｃ）は品質管理装置８０の説明図である。本第１変形例の品質管理装置８０においては、上記実施形態における品質管理装置１とは、品質管理装置８０が複数の深さ測定部８３を備えている点が異なっている。
品質管理装置８０の筐体８２は、板状に形成されている。筐体８２の正面８２ｃには、上記実施形態と同様な入力部８４と判定表示部８５が設けられている。
筐体８２の背面８２ｄには、複数の突出部８２ａが、背面８２ｄから突出するように設けられている。本実施形態においては、各突出部８２ａは円柱状に形成されており、突出部８２ａの先端面８２ｂは、背面８２ｄと略平行になるように設けられている。
突出部８２ａの各々には、上記実施形態と同様に、使用時には先端面８２ｂから突出して、突出部８２ａの突出方向に向けて更に延伸するように、深さ測定部８３が設けられている。
品質管理装置８０は、図１３（ｃ）に示されるように、コンクリート下地２０の表面２０ａに筐体８２の背面８２ｄを対向させて、各突出部８２ａの先端面８２ｂが表面２０ａに接するように設けられて使用される。この操作を容易にするために、筐体８２の正面８２ｃには、把持部９０が設けられている。
【００４７】
本第１変形例が、上記実施形態と同様の効果を奏することはいうまでもない。本第１変形例においては、特に、１回の操作でコンクリート下地２０の表面２０ａの複数の位置における目荒らし深さを同時に測定することで、短時間で、コンクリート表面の平均的な目荒らし深さを得ることができる。よって、タイル張り用のコンクリート下地表面の目荒し深さの品質判定作業全体を、短時間にて、定量的に実施できる。
【００４８】
（実施形態の第２変形例）
次に、上記実施形態として示したコンクリート表面形状の品質管理装置１の第２変形例を説明する。本第２変形例の品質管理装置においては、上記実施形態における品質管理装置１とは、閾値テーブルの作成方法が異なっている。
上記実施形態においては、タイル張りの現場では、コンクリート下地表面の目荒らし深さは品質管理装置１によって測定されるため、閾値テーブル８に設定されている閾値は、各試験体３０の目荒らし深さを品質管理装置１で測定した結果が用いられている。本第２変形例においては、これに代えて、各試験体３０の目荒らし深さをレーザー変位計で測定した結果を基にした値が、閾値として、閾値テーブルに登録されている。
図５を用いて説明したように、コンクリート下地表面の、レーザー変位計によって測定された算術平均粗さと、品質管理装置１によって測定された目荒らし深さは、互いに相関が高く、両者は上記した数式１のような関係で対応させて考えることが可能である。そこで、本第２変形例においては、各試験体３０の目荒らし深さをレーザー変位計で測定し、その結果を、数式１における係数である１．１９６３の逆数に近い、０．８以上０．９未満の係数、より詳細には、例えば０．８３６等の値によって乗算して、深さ測定部によって測定した場合の閾値に換算し、これが閾値テーブルに設定されている。
【００４９】
本第２変形例が、上記実施形態と同様の効果を奏することはいうまでもない。本第２変形例においては、特に、試験体のコンクリート下地表面の状況を、コンクリート表面の状況を正確に観測可能なレーザー変位計により観測、測定しているため、閾値の精度を高めることが可能であり、したがって、品質管理装置による判定精度をより高くすることができる。
【００５０】
なお、本発明のコンクリート表面形状の品質管理装置１は、図面を参照して説明した上述の実施形態及び各変形例に限定されるものではなく、その技術的範囲において他の様々な変形例が考えられる。
【００５１】
例えば、上記実施形態及び各変形例において、図１２に示されるように試験結果をまとめて、図３に示される閾値テーブル８を設定するにあたり、超高圧水洗浄の吐出圧は「２００ＭＰａ」の結果のみを考慮したが、図７に示されるような「１５０ＭＰａ」等の他の値を用いた閾値テーブル８を別途製作し、閾値算出部９が、吐出圧によって出力する閾値を変えるようにしてもよいことは、いうまでもない。コンクリートの材齢等、図１２に記載されていない他の項目についても同様である。
また、超高圧水洗浄においては、処理速度を３分／ｍ２あるいは４分／ｍ２にする、ノズル孔数を１２孔または７孔にする等、吐出圧や洗浄パターン以外にも様々な選択肢があるため、これらの処理速度やノズル孔数等を基に異なる閾値が出力されるように、閾値テーブル８の設定と閾値算出部９の処理を変更してもよい。
【００５２】
また、上記実施形態及び各変形例において、閾値算出部９は、あらかじめ設定された閾値テーブル８を基に、測定対象となるコンクリート下地２０のコンクリート強度に近い前後の、２つのコンクリート強度値に関して、それらの間のコンクリート強度値を例えば線形に補完する数式を立式し、これを基に閾値を算出していたが、品質管理装置１における閾値の設定・保存方法や、閾値算出部９による閾値の算出は、これに限られない。
例えば、閾値が、コンクリート強度値や超高圧水洗浄法による洗浄パターン等を入力とした何らかの関数で表すことが可能であれば、閾値テーブル８の代わりにこの関数を制御部６内に保存し、閾値算出部９がこの関数に対して適切な値を入力することによって、閾値を算出するようにしても構わない。
あるいは、処理を簡略化して、例えば、閾値算出部９は、上記のような線形補間を行わずに、閾値テーブル８の、測定対象となるコンクリート下地２０のコンクリート強度に最も近いコンクリート強度値を検索し、当該コンクリート強度値に対応する閾値をそのまま出力しても構わない。
【００５３】
これ以外にも、本発明の主旨を逸脱しない限り、上記実施形態及び各変形例で挙げた構成を取捨選択したり、他の構成に適宜変更したりすることが可能である。
【符号の説明】
【００５４】
１          品質管理装置          ２０        コンクリート下地
２          筐体                  ２０ａ      表面
２ａ        突出部                ８０        品質管理装置
２ｂ        先端面                ８２        筐体
３          深さ測定部            ８２ａ      突出部
３ａ        先端                  ８２ｂ      先端面
４          入力部                ８３        深さ測定部
５          判定表示部            ８４        入力部
６          制御部                ８５        判定表示部
７          閾値設定部            ９０        把持部
８          閾値テーブル          
９          閾値算出部            
１０        深さ算出部
１１        品質判定部
【図１】
2018080514.tif 000003
【図２】
2018080514.tif 000004
【図３】
2018080514.tif 000005
【図４】
2018080514.tif 000006
【図５】
2018080514.tif 000007
【図６】
2018080514.tif 000008
【図７】
2018080514.tif 000009
【図８】
2018080514.tif 000010
【図９】
2018080514.tif 000011
【図１０】
2018080514.tif 000012
【図１１】
2018080514.tif 000013
【図１２】
2018080514.tif 000014
【図１３】
2018080514.tif 000015